(57)【要約】【課題】風合いを損なうことなく、防風性と保温性とを有する防風保温性二重織物および該二重織物を用いてなる衣料を提供する。【解決手段】二重織物であって、該二重織物の表層のカバーファクターＣＦ１が１７００以上であり、かつ該二重織物の裏層のカバーファクターＣＦ２が１０００以下であり、織物の通気度が３ｃｃ／ｃｍ２・ｓ以下であることを特徴とする防風保温性二重織物。【選択図】なし【特許請求の範囲】
【請求項１】
二重織物であって、該二重織物の表層のカバーファクターＣＦ１が１７００以上であり、かつ該二重織物の裏層のカバーファクターＣＦ２が１０００以下であり、織物の通気度が３ｃｃ／ｃｍ２・ｓ以下であることを特徴とする防風保温性二重織物。
ただし、カバーファクターＣＦは下記式により算出するものとする。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【請求項２】
前記の表層に、無撚のポリエステル系マルチフィラメント糸条が配されてなる、請求項１に記載の防風保温性二重織物。
【請求項３】
前記の表層に配された、ポリエステル系マルチフィラメント糸条の単糸繊度が１．３ｄｔｅｘ以下である、請求項２に記載の防風保温性二重織物。
【請求項４】
前記の裏層に、ポリエステル系マルチフィラメント糸条を含む撚糸糸条が配されてなる、請求項１〜３のいずれかに記載の防風保温性二重織物。
【請求項５】
前記の撚糸糸条に、単糸繊度が２ｄｔｅｘ以上の繊維が含まれる、請求項４に記載の防風保温性二重織物。
【請求項６】
裏層の厚みが０．１ｍｍ以上である、請求項１〜５のいずれかに記載の防風保温性二重織物。
【請求項７】
請求項１〜６のいずれかに記載の防風保温性二重織物を用いて、裏層が肌側に位置するよう縫製してなる衣料。
【発明の詳細な説明】
【技術分野】
【０００１】
本発明は、防風性と保温性とを有する防風保温性二重織物および該二重織物を用いてなる衣料に関するものである。
【背景技術】
【０００２】
従来、防風性と保温性とを有する防風保温性布帛としては、合成樹脂製フィルムを二重織物にコーテイングすることにより防風性と保温性とを付与したもの（例えば、特許文献１参照）や、複数の布帛を縫着したもの（例えば、特許文献２参照）などが知られている。しかしながら、これらの布帛では、風合いが損なわれるという問題があった。
なお、特許文献３では、各層のカバーファクターを互いに異ならせた二重織物が提案されているが、高通気性を目的とするものであった。
【０００３】
【特許文献１】特開２００１−９６６５５号公報
【特許文献２】特開平９−１４３８０５号公報
【特許文献３】特開２００５−８２９１８号公報
【発明の開示】
【発明が解決しようとする課題】
【０００４】
本発明は、上記の背景に鑑みなされたものであり、その目的は、風合いを損なうことなく、防風性と保温性とを有する防風保温性二重織物および該二重織物を用いてなる衣料を提供することにある。
【課題を解決するための手段】
【０００５】
本発明者らは、上記目的を達成するため鋭意検討した結果、二重織物において、表層（外気側）のカバーファクターを大きくし、かつ裏層（肌側）のカバーファクターを小さくすることにより、該二重織物を用いて、二重織物の裏層が肌側に位置するよう衣服を得て着用すると、防風性だけでなく、衣服と肌との間にデッドスペースが形成されることにより優れた保温性が得られることを見出し、さらに鋭意検討を重ねることにより本発明に想到した。
【０００６】
かくして、本発明によれば「二重織物であって、該二重織物の表層のカバーファクターＣＦ１が１７００以上であり、かつ該二重織物の裏層のカバーファクターＣＦ２が１０００以下であり、織物の通気度が３ｃｃ／ｃｍ２・ｓ以下であることを特徴とする防風保温性二重織物。」が提供される。
ただし、カバーファクターＣＦは下記式により算出するものとする。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【０００７】
その際、前記の表層に、無撚のポリエステル系マルチフィラメント糸条が配されていることが好ましい。該ポリエステル系マルチフィラメント糸条の単糸繊度としては、１．３ｄｔｅｘ以下であることが好ましい。また、前記の裏層に、ポリエステル系マルチフィラメント糸条を含む撚糸糸条が配されていることが好ましい。かかる撚糸糸条に、単糸繊度が２ｄｔｅｘ以上の繊維が含まれていることが好ましい。また、裏層の厚みとしては０．１ｍｍ以上であることが好ましい。
【０００８】
また、本発明によれば、前記の防風保温性二重織物を用いて、裏層が肌側に位置するよう縫製してなる衣料が提供される。
【発明の効果】
【０００９】
本発明によれば、防風性と保温性とを有する防風保温性二重織物および該二重織物を用いてなる衣料が得られる。
【発明を実施するための最良の形態】
【００１０】
以下、本発明の実施の形態について詳細に説明する。
まず、本発明の二重織物において、表層（外気側の層）のカバーファクターＣＦ１が１７００以上（好ましくは１８００〜３０００）であり、かつ裏層（肌側の層）のカバーファクターＣＦ２が１０００以下（好ましくは３００〜８００）であることが肝要である。
【００１１】
ここで、表層のカバーファクターＣＦ１が１７００よりも小さいと、十分な防風性が得られず好ましくない。また、裏層のカバーファクターＣＦ２が１０００よりも大きいと、表層と肌と間に十分なデッドスペースが形成されないため、十分な保温性が得られず好ましくない。
ただし、カバーファクターＣＦは下記式により算出するものとする。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００１２】
また、本発明の二重織物において、織物の通気度が３ｃｃ／ｃｍ２・ｓ以下（好ましくは１．５ｃｃ／ｃｍ２・ｓ以下）であることが肝要である。該通気度が３ｃｃ／ｃｍ２・ｓよりも大きいと防風性が不十分であり好ましくない。なお、該通気度は小さければ小さいほど防風性が向上し好ましいが、生産性を考慮すると０．１ｃｃ／ｃｍ２・ｓ以上であることが好ましい。
【００１３】
本発明の二重織物において、各層の織物組織としては特に限定されないが、表層の織組織としては、平組織、ツイル組織など組織点の多い織組織が、織構造が安定であり好ましい。一方、裏層は、表層と肌との距離を一定以上に保つスペーサーの役割を果たす層であるため、ギシャ組織（緯糸１本ごとに、隣接の経糸でからみ織りしたもの）が、容易に厚みを持たせることができ好適である。該裏層の厚さとしては、０．１ｍｍ以上で（特に好ましくは０．２０ｍｍ以上）であることが好ましい。また、二重織物全体の厚みとしては、０．１５ｍｍ以上（特に好ましくは０．２５ｍｍ以上）であることが好ましい。なお、前記の表層と裏層とは、表層および／または裏層を構成する糸条により一部連結されている。
【００１４】
本発明の二重織物を構成する繊維としては特に限定されず、ポリエステルやナイロンなどの合成繊維、アセテートなどの半合成繊維、レーヨン、キュプラなどの再生繊維、綿や麻などの天然繊維などいずれでもよい。なかでも、繊維強度や取扱いの容易さの点でポリエステル繊維が好ましく例示される。ポリエステル繊維はジカルボン酸成分とジグリコール成分とから製造される。ジカルボン酸成分としては、主としてテレフタル酸が用いられることが好ましく、ジグリコール成分としては主としてエチレングリコール、トリメチレングリコール及びテトラメチレングリコールから選ばれた１種以上のアルキレングリコールを用いることが好ましい。また、ポリエステル樹脂は、前記ジカルボン酸成分及びグリコール成分の他に第３成分を含んでいる共重合ポリエステル樹脂でもよい。共重合ポリエステル樹脂からなる共重合ポリエステル繊維は、通常熱収縮率が大きく染色加工後の織密度を大きくすることができる（すなわち、カバーファクターを大きくすることができる。）ので、表層用糸条として好適である。前記の第３成分としては、カチオン染料可染性アニオン成分、例えば、ナトリウムスルホイソフタル酸；テレフタル酸以外のジカルボン酸、例えばイソフタル酸、ナフタレンジカルボン酸、アジピン酸、セバシン酸；及びアルキレングリコール以外のグリコール化合物、例えばジエチレングリコール、ポリエチレングリコール、ビスフェノールＡ、ビスフェノールスルフォンの１種以上を用いることができる。さらには、ポリ乳酸などの生分解性を有するポリエステル繊維でもよい。
【００１５】
前記ポリエステル繊維を形成する樹脂中には、必要に応じて、艶消し剤（二酸化チタン）、微細孔形成剤（スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
【００１６】
本発明の二重織物を構成する繊維の繊維形態は特に限定されず、長繊維（マルチフィラメント糸条）でもよいし短繊維でもよいが、長繊維（マルチフィラメント糸条）であることが好ましい。仮撚捲縮加工や空気加工が施された長繊維であってもよい。特に、前記のような低通気度を得る上で、表層に配される糸条は、無撚のポリエステル系マルチフィラメント糸条であることが好ましい。一方、裏層に配される糸条は、デッドスペースを形成する上で、ポリエステル系マルチフィラメント糸条を含む撚糸糸条であることが好ましい。その際、撚り数としては、４００〜１０００Ｔ／ｍの範囲内であることが好ましい。
【００１７】
また、表層および／または裏層に配される糸条の繊度は特に限定されないが、表層に配される糸条は防風性（低通気度）の点で、単糸繊度が１．３ｄｔｅｘ以下（より好ましくは０．０１〜０．４ｄｔｅｘ）、単糸数が１００本以上（より好ましくは１１０〜３００本）、総繊度が４０〜２００ｄｔｅｘの範囲内であることが好ましい。一方、裏層に配される糸条は、裏層の厚みを厚くしてデッドスペース（裏層において、経糸と緯糸とで形成される空隙）を形成する上で、単糸繊度が大きいほどよく単糸繊度が２ｄｔｅｘ以上（より好ましくは２．５〜５．０ｄｔｅｘ）であることが好ましい。特に裏層に、単糸繊度が２ｄｔｅｘ以上の繊維が含まれる撚糸糸条が配されると、裏層の厚みが厚くなりデッドスペースが形成され、その結果、保温性が向上し好ましい。なお、表層および／または裏層に配される糸条において、単糸の横断面形状も特に限定されるものではなく、通常の丸型だけでなく、扁平、くびれ付扁平、三角、Ｙ型、Ｔ型、Ｕ型などの異型であってもよい。
【００１８】
本発明の二重織物は、１ビームまたは２ビームを有する通常の織機を用いて、各層を構成する糸条が一部互いに交錯するよう連結させて二重織物を製織し、その際、各層のカバーファクターを前記の特定範囲内とすることにより製造することができる。かかる二重織物には、アルカリ減量加工や常法の染色仕上げ加工が施されてもよい。表層に共重合ポリエステル繊維が含まれる場合には、染色加工の際の熱により、熱収縮し前記のカバーファクターを容易に得ることができる。また、常法の吸水加工、撥水加工、起毛加工、紫外線遮蔽あるいは制電剤、抗菌剤、消臭剤、防虫剤、蓄光剤、再帰反射剤、マイナスイオン発生剤等の機能を付与する各種加工を付加適用してもよい。
【００１９】
かくして得られた二重織物において、高カバーファクターの表層が防風性を呈し、同時に低カバーファクターの裏層が保温性を呈するので、二重織物単独で優れた防風性と保温性とを有する。また、フィルムをコーテイングした従来品にくらべて、風合いも良好である。
【００２０】
次に、本発明によれば、前記の防風保温性二重織物を用いて、裏層が肌側に位置するよう縫製してなる衣料が得られる。かかる衣料は、風合いを損なうことなく、優れた防風性と保温性とを有するので、スポーツ衣料、インナー衣料、ユニフォーム衣料などに好適である。
【実施例】
【００２１】
以下、実施例をあげて本発明を詳細に説明するが、本発明はこれらによって何ら限定されるものではない。なお、実施例中の各物性は下記の方法により測定したものである。
（１）カバーファクターＣＦ
表層側および裏層側について、経糸密度および緯糸密度を実測し、下記式により算出した。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
（２）通気性
ＪＩＳ  Ｌ  １０９６−１９９８、６．２７．１、Ａ法（フラジール形通気性試験機法）により通気性（ｃｃ／ｃｍ２・ｓ）を測定した。
（３）厚さ
試料を平らな板の上に置き、圧力０．１３ｃＮ／ｃｍ２（０．１３ｇ／ｃｍ２）の荷重をかけ、ミツトヨ社製デジマチックハイトゲージ（ＨＤＳ−ＨＣ）を用いて、裏層および織物全体の厚さを測定した。
（４）風合い
試験者３人により、官能評価で「風合いが良好」「風合いが普通」「風合いが不良」の３段階評価した。
【００２２】
［実施例１］
酸成分がモル比９３／７のテレフタル酸およびイソフタル酸からなり、グリコール成分がエチレングリコールからなる共重合ポリエステルで形成されたマルチフィラメント延伸糸（無撚）５６ｄｔｅｘ／１４４ｆｉｌを表層の経糸および緯糸に用い、また、酸成分がモル比９３／７のテレフタル酸およびイソフタル酸からなり、グリコール成分がエチレングリコールからなる共重合ポリエステルで形成されたマルチフィラメント延伸糸（無撚）３３ｄｔｅｘ／１２ｆｉｌと、通常のポリエチレンテレフタレートマルチフィラメント仮撚捲縮加工糸５６ｄｔｅｘ／１４４ｆｉｌ（帝人ファイバー（株）製）とを１本ずつ引き揃えてＳ方向に撚数６００Ｔ／ｍで合撚した合撚糸条を裏層の経糸および緯糸に用い、通常のレピア織機を使用して、図１に示す織物組織図に従い、完全二重織物（生機で、表層のカバーファクターＣＦ１＝１５２８、裏層のカバーファクターＣＦ２＝４８３）を製織した。次いで、該織物に通常の染色仕上げ加工を施した。
【００２３】
得られた二重織物において、表層のカバーファクターＣＦ１＝１９６４、裏層のカバーファクターＣＦ２＝６２１、裏層の厚さ０．２１ｍｍ、織物全体の厚さ０．３３ｍｍ、通気性が０．８ｃｃ／ｃｍ２・ｓ、風合いが良好と、優れた防風性と良好な風合いを有するものであった。
次いで、該二重織物を用いて、裏層が肌側に位置するようＴシャツ（スポーツ衣料）を縫製して着用したところ、保温性にも優れていた。
【００２４】
［比較例１］
実施例１において、染色仕上げ加工後の表層のカバーファクターＣＦ１が１６０８、裏層のカバーファクターＣＦ２が４０２となるよう、織物の密度を変更すること以外は実施例１と同様にした。
得られた二重織物において、通気性が６ｃｃ／ｃｍ２・ｓと、防風性に劣るものであった。
【産業上の利用可能性】
【００２５】
本発明によれば、風合いを損なうことなく、防風性と保温性とを有する防風保温性二重織物および該二重織物を用いてなる衣料が提供され、その工業的価値は極めて大である。
【図面の簡単な説明】
【００２６】
【図１】本発明の２層構造織物において、採用することのできる織物組織図の１例である。なお、図中黒丸が裏層側（肌側）の糸である。
【図１】
2007162169.tif 000002